FR 2271314 A1 19751212 FR 7344475 A 19731213 La présente invention concerne un procédé pour la fabrication de flammèches ou de boutons en fibres textiles. Le terme flammèches désigne des amas allongés de fibres textiles roulées suivant leur longueur. Le terme "boutons" de signe des amas de fibres textiles rou lées en boule. L'invention vise également les flammèches et les boutons obtenus selon le procédé précite, ainsi que les fils de tissage et les tissus comprenant ces flammèches ou ces boutons. On sait que l1on peut obtenir des fils de tissage et des tissus présentant un aspect rustique et irrégulier, en incorporant à des fibres textiles des amas de fibres en forme de flammèches ou de boutons Ces flammèches ou ces boutons sont obtenus essentiellement à partir d'une bourre de fibres de laine dgépaisseur comprise-entre 21 et 24 microns et de faible longueur : 15 à 30 mm. La bourre ainsi constituée est passée dans un loup carde en milieu humide.Les flammèches ou boutons en fibres de laine obtenus à la suite de ce traitement sont compacts et cohérents et conservent ces qualités après leur incorporation à d'autres fibres textiles synthétiques ou naturelles pour-constituer des fils ou des tissus d'habillement ou dtameublement présentant un tel aspect rustique. La cohésion de ces flammèches et de ces boutons en laine s'explique par l'aptitude qu'ont les fibres de laine à feutrer c'est-à-dire à subir une rétraction en milieu humide, de sorte que llentrelace- ment des différentes fibres devient plus prononcé. L'amas de fibres de laine devient ainsi plus compact. L'expérience a montré qutil était impossible d'obtenir des flammèches ou des boutons du genre précité, lorsque ceux-ci sont constitués essentiellement par des fibres textiles synthôtiques. En effet, les amas de fibres synthétiques présentent après cardage et louvetage en milieuhumide ou sec, une cohésion insuffisante, de sorte qu'ils se disloquent lors du filage lorsqu'ils sont incorpo rés à d'autres fibres. Cette faible cohésion s1 explique par le fait que les fibres textiles ne subissent aucune modification notable lors de ltopéra- tion de cardage et de louvetage. De ce fait, les fils et les tissus connus, présentant un aspect rustique sont réalisés soit à partir d'un mélange de fibres et de flammèches ou de boutons en laine, soit à partir d'un mélange de fibres synthétiques et de boutons ou de flammèches en fibres de laine. Selon l'effet rustique désiré, la proportion de flammè- ches ou de boutons en fibre de laine est comprise entre 10 et 30 % par rapport à la totalité des fibres. Cette dernière réalisation préSente cependant l'inconvô- nient d'être onéreuse, notamment au point de vue teinture, car la teinture sur fils constitués par un mélange de fibres synthétiques et de laine est d'un coût plus élevé que dans le cas de fils cons titubés par des fibres iden Liques e L'invention vise précisément à remédier à cet inconvénient et à fournir un procédé permettant d'obtenir des flammèches ou des boutons en fibres textiles synthétiques présentant une compacité et une cohésion analogues à celles des flammèches et des boutons en laine connus. Un autre but de l'invention est de réaliser à partir de ces flammèches ou boutons en fibres textiles, un fil de tissage et un tissu d'ameublement ou d'habillement présentant un aspect rustique et pouvant être constitué entièrement par des fibres synthétiques. Suivant l'invention,- le procédé pour la fabrication de flammèches ou de boutons est caractérisé en ce quton utilise une bourre constituée par des fibres synthétiques présentant un pouvoir de rétraction thermique au moins égal à 30 %-environ, en ce bouton fait passer cette-bourre dans un loup carde, en milieu sec, pour obtenir des amas de fibres synthôtiques en forme de flammèches ou de boutons et en ce qu'on porte ces derniers à une température comprise généralement entre 100 et 1350C pendant une durée suffisante pour que les fibres subissent une rétraction dimensionnelle au moins égale à 30 % environ. Par fibres synthétiques présentant un pouvoir de rétraction thermique au moins égal à 30 S0, on entend des fibres susceptibles de rétrécir d'au moins 30 % suivant leur diamètre et leur longueur, après traitement thermique à une température située en-deçà de la température de ramollissement des fibres. Ainsi grâce à cette rétraction, les flammèches ou les boutons obtenus après louvetage et cardage deviennent après traitement thermique compacts et cohérents, rendant ainsi possible leur incorporation à des fibres textiles pour réaliser des fils de tissage. Selon une version préférée de l'invention, les fibres synthétiques précitées sont choisies parmi les fibres acryliques, les fibres de polyester et les fibres de chlorure de polyvinyle. Ces fibres synthétiques sont couramment utilisées dans l'industrie textile et présentent un pouvoir de rétraction thermique supérieur à 30 % et pouvant atteindre dans certains cas 50 lo L'invention vise également les flammèches ou les boutons obtenus selon le procédé précité ou indépendamment de ce dernier, ces flammèches ou ces boutons pouvant être considérés comme étant des produits industriels nouveaux. Selon l'invention, ces flammèches ou boutons sont caractérisés en ce qu'ils sont constitués par des amas compacts et cohérents de fibres synthétiques présentant intrinsèquement un pouvoir de rétraction thermique au moins égal à 30 s environ et dans leur état final un pouvoir de traction thermique inférieur à la valeur précitée. L'invention vise en outre, le fil de tissage constitue par des fibres synthétiques ou naturelles, comportant des flammèches ou des boutons répondant à la caractéristique précitée, ainsi que le tissu d'habillement ou d'ameublement obtenu à partir de ce fil de tissage. Ce tissu présente grâce à ces flammèches ou ces boutons un aspect rustique et peut être constitue en particulier entièrement par des fibres synthétiques. D'autres particularités de l'invention apparattront encore dans la description ci-après. Aux dessins annexes, donnés à titre d'exemples non limitatifs, - la figure 1, est une vue schématique d'une flammèche conforme à l'invention, la figure 2, est une vue schematique d'un bouton conforme à l'invention, - la figure 3, est une vue schématique d'un fil comportant des flammèches conformes à l'invention, - la figure 4, est une vue schématique d'un tissu d'ameuble ment réalisé à partir du fil de la figure 3. Pour la réalisation de flammèches ou de boutons tels que représenté aux figures 1 et 2, on procède comme suit -On part d'une bourre constituée par des fibres synthétiques présentant un pouvoir de rétraction thermique au moins égal & 30 % environ et on fait passer cette bourre dans un loup carde, en milieu sec. Dans ce loup carde, la bourre subit un louvetage qui con siste principalement à désagréger les touffes de fibres fortement enchevêtrees et un cardage qui consiste essentiellement à démêler les fibres unes à unes et à les rouler en forme de flammèches ou de boutons. Ces opérations sont classiques et sont identiques, à celles utilises pour la rôalisation de flammèches ou de boutons en laine. Cependant, cette opération au lieu d,'etrè effectuée, en milieu hu mide, comme dans le cas de la laine est réalisée, selon l'invention, en milieu sec. A l'issue de ltopération de louvetage et de-cardage les flammèches ou boutons en fibres synthôtiques obtenus ne sont pas encore suffisamment compacts et coherents, de sorte qui ils sont inutilisables tels quels. Selon une étape ultérieure du procédé selon l'invention, ces flammèches ou boutons sont introduits dans une étuve et portés à une température dépendant de la nature- de la fibre utilisée, mais qui est généralement comprise entre ioe et 135 C. On maintient ces flammèches ou ces boutons à la température envisagée pendant une durée suffisante pour que les fibres subissent une rétraction di mensionnelle au moins égale à 30 Si environ. On donne ci-après quelques-exemples détaillés de réalisation de flammèches ou de boutons conformes à l'invention. Exemple I On part d'une bourre de fibres acryliques de 3,7 dtex (décitex) et de coupe comprise entre 20 et 40 mm. De telles fibres sont vendues sous les marques de fabrique LEACRYL, CRYLOR (phone Poulenc) et DRALON (Bayer) qui designent des fibres obtenues par polymération de I'acrylonitrile, Les flammèches ou les boutons obtenus après passage à sec, dans un loup carde sont introduits dans une étuve et portés à une température comprise entre 130 et 1350C pendant une durée comprise entre 80 et 90 mno A l'issue de ce traitenent thermique, les fibres acryliques ont subi une rétraction dimensionnelle comprise entre 30 et 35 %. Exemple 2 : On part d'une bourre de fibres de polyester de 3 > 3 dtex et de coupe 40 mm. De telles fibres sont vendues sous les marques de fabrique DIOLEN (Enska Glanzstoff) et TERGAL (Rhone-Poulenc) qui désignent des fibres obtenues par polymérisation de ltéthylène- glycol et de l'acide téréphtalique. Les flammèches ou les boutons obtenus après passage à sec dans un loup carde sont introduits dans une étuve et portes à une température comprise entre 130 et 1350C pendant une durée comprise entre 80 et 90 mn. A l'issue de ce traitement thermique les fibres de polyester ont subi une rétraction dimensionnelle comprise entre 30 et 35 %. Exemple 3 On part d'une bourre de fibres de chlorure de polyvinyle également appelées chlorofibres, de 3,7 dtex et de coupe comprise entre 70 à 110 mm, De telles fibres sont vendues sous les marques de fabrique RHOVYL et RETRACTYL (Rhône-Poulenc). Les flammèches ou les boutons obtenus après passage à sec dans un loup carde sont introduits dans une étuve et portés à une température comprise entre 100 et 1050C pendant 40 à 45 mn. A l'issue de ce traitement thermique les chlorofibres ont subi une rétraction dimensionnelle comprise entre 30 et 50 %. Les flammèches ou les boutons réalisés selon le procédé conforme à l'invention sont cohérents et compacts, ces propriétés stexpliquant par la rétraction des fibres lors du traitement ther moquez Le caractère compact et cohérent des flammèches et des boutons visés par l'invention neut être contrôlé par un test de variation de la densité des boutons et flammèches avant et après le traitement thermique. Ce test peut être réalisé à l'aide d'un appareil du type "air-flow" et consiste à mesurer pour un poids et un volume de fibres-constants, sous une dépression constante, la différence de pression obtenue avant et après rétraction des fibres. Cette différence de pression est faible dans le cas d'une masse fibreuse rétractée de densité élevée et est plus importante dans le cas -d'une masse non rétractée de densité faible. Quelques exemples de résultats obtenus à l'issue de ce test sont reproduits dans le tableau ci-après. Caractéristiques des Différence de pres- Différence de flammèches ou boutons sion mesurée avant pression mesurée utilisés rétraction après rétraction (cm d'eau) (cm d'eau) chlorofibres 3,7 Dtex coupe 40 (RETRACTYL LX) flammèches calibre n07bis 14,48 5,91 " ne 9 fibres acryliques 3,7 Dtex coupe 20-40 (DRALON HS/UR) flammèches calibre n 7bis 27,11 12,68 " " n 9 29,15 11,11 fibres polyester 3,3 Dtex coupe 40 (DIOLEN T31) flammèches calibre n 9 15,5 8,96 fibres acryliques 3,3 Dtex coupe 40 (LEACRYL SR) flammèches calibre G 21,16 | 13,30 boutons calibre G 24,90 | 18,66 La flammèche 1 et le bouton 2 représentés aux figures 1 et 2 constituent indépendamment du procédé que l'on vient de décrire des produits industriels nouveaux. Ces produits nouveaux, sont en effet remarquables en ce qu'ils sont constitués par des amas compacts et cohérents de fibres synthétiques 3, ces dernières étant roulées suivant la direction d'allongement de la flammèche 1 et roulées en boule dans le cas du bouton 2. Les fibres synthétiques 3 sont caractérisées par le fait qu'elles présentent intrinsèquement un pouvoir de rétraction thermique au moins égal à 30 % étant choisies de préférence, parmi les fibres acryliques, les fibres de polyester et les fibres de chlorure de polyvinyle. Dans leur état final, c'est-à-dire, dans les flammèches ou boutons visés par l'invention, le pouvoir de rétraction ther mique des fibres synthétiques considérées est inférieur à 30 %, ce pouvoir ayant été au moins en partie utilisé pour assurer aux flammèches ou aux boutons une cohésion et une compacité suffisantes Cette cohésion et cette compacité des flammèches ou des boutons conformes à l'invention dues à la rétraction des fibres synthétiques peuvent etre mises en évidence par le test de variation de la densité précédemment. décrit. Dans la réalisation de la figure 3, le fil de tissage 4 enroulé sur la bobine 5 et entièrement constitué par des fibres synthétiques et présente des flammèches 1 également en fibres synthétiques, donnant ainsi au fil 4 un aspect irrégulier. Ce fil de tissage 4 peut être obtenu en incorporant lors du filage, aux fibres synthétiques, les flammèches I, selon un procédé connu qui est identique à celui utilisé pour la réalisation de fils de tissage comprenant des flammèches en laine. Grâce à la cohésion et à la compacité des flammèches 1 conformes à l'inven- tion, ces dernières ne sont pas disloquées lors de cette opération. Les flammèches et les boutons conformes à l'invention peuvent bien entendu également être incorporés à des fibres textiles naturelles pour réaliser des fils de tissage constitués par un mélange de fibres synthétiques (les flammèches ou les boutons) et de fibres naturelles e Dans la réalisation de la figure 4, le tissu dgameuble- ment 6, d'armure du type "toile" a été réalisé à partir du fil de tissage 4 précité. Les flammèches 1 en fibres synthétiques lui confèrent un aspect rustique, au moins'comparable à celui obtenu par la présence, dans les réalisations connues, de flammèches en laine. Un tel tissu-présente d'autre part, tous les avantages inhérents aux textiles entièrement synthétiques. Bien entendu, l'invention n'est pas limitée aux réalisations que lton vient de décrire. En particulier, les exemples de fibres synthétiques indiqués ne sont pas limitatifs, d'autres fibres pouvant être utilisées à condition dextre thermorétractables. La Demanderesse dépose conjointement à cette demande des échantillons se rapportant aux produits revendiqués. L'échantillon 1, concerne une bourre en fibres acryliques telles que vendues sous la marque DRALON HS/UR, de 3,7 décitex et de coupe 40mm. L'échantillon 2, concerne des flammèches de calibre nO 9 obtenues à partir de la bourre conforme à ltéchantillon 1, après passage dans le loup carde. L'échantillon 3, concerne les flammèches obtenues après traitement thermique des flammèches conformes à l'échantillon 2. L'échantillon 4, concerne un fil cardé comprenant des flammèches en fibres acryliques (DRALON) et présentant grâce à ces dernières un aspect irrégulier. Ltéchantillon 5 concerne un tissu dtameublement d'aspect rustique et d'armure du type toile réalisé à partir du fil cardé conforme à l'Fchantillon 4. REVENDICATIONS 1. Procédé pour la fabrication de flammèches ou de boutons en fibres textiles, caractérisé en ce qu > on utilise une bourre constituée par des fibres synthétiques présentant un pouvoir de rétraction thermique au moins égal à 30 ffi environ, en ce dugon fait passer cette bourre dans un loup carde, en milieu sec, pour obtenir des amas de fibres synthétiques en forme de flammèches ou de boutons et en ce bouton porte ces derniers à une température comprise généralement entre 100 et 1350C pendant une durée suffisante pour que les fibres subissent une rétraction dimensionnelle au moins égale à 30 % environ. 2. Procédé conforme à la revendication 1, caractérisé en ce que les fibres synthétiques pr2citées sont choisies parmi les fibres acryliques, les fibres de polyester et les fibres de chlorure de polyvinyle. 3. Procédé conforme à l'une quelconque des revendications 1 ou 2, caractérisé en ce que les fibres synthétiques utilisées sont des fibres acryliques de 3,7 décitex et de coupe 40 mm et en ce que les flammèches ou les boutons réalisés à partir de ces fibres sont portés à une température sensiblement comprise entre 130 et 1350C pendant 80 à 90 mn environ. 4. Procédé conforme à itune quelconque des revendications 1 ou 2, caractérisé en ce que les fibres synthétiques utilisées sont des fibres de polyester de 3,3 décitex et de coupe 60 mm et en ce que les flammèches ou boutons réalisés à partir denses fibres sont portés à une température sensiblement comprise entre 130 et 1350C pendant 80 à 90 mn environ. 50 Procédé conforme à l'une quelconque des revendications 1 ou 2, caractérisé en ce que les fibres synthétiques utilisées sont des fibres de chlorure de polyvinyle de 3,7 décitex de coupe comprise entre 70 et 110 mm et en ce que les flammèches ou les boutons réalisés à partir de ces fibres sont portés à une température sensiblement comprise entre 100 et 105 0C pendant 40 à 45 mn environ. 6. Flammèches ou boutons, caractérisés en ce qu'ils sont constitués par des amas compacts et cohérents de fibres synthétiques présentant intrinséquement un pouvoir de rétraction thermique au moins égal à 30 % environ et dans leur état final un pouvoir de rétraction thermique inférieur à la valeur précitée. 7. Flammèches ou boutons conformes à la revendication 6, caractérisés en ce qu'ils sont constitués par des fibres slynthé- tiques choisies parmi les fibres acryliques, les fibres de polyester et les fibres de chlorure de polyvinyle présentant un pouvoir de rétraction compris entre 30 et 50 % environ. 8. Fil de tissage comprenant des fibres synthétiques et/ou naturelles, caractérisé en ce qutil comporte des flammèches ou des boutons obtenus selon le procédé conforme à l'une quelconque des revendications 1 à 50 9. Fil de tissage comprenant des fibres synthétiques et/ou naturelles, caractérisé en ce qu'il comporte des flammèches ou des boutons conformes à ltune quelconque des revendications 6 ou 7. 10. Tissu d'ameublement ou d'habillement présentant un aspect rustique, obtenu à partir du fil conforme à l'une quelconque des revendications 8 ou 9.